(57)【要約】  式Ｉのリルアミンモノマーの繰り返し単位を含む酸化防止剤ポリマー（例えば、オリゴマー）組成物は、潤滑剤組成物において非常に効果的な酸化防止剤であり、式中、ＲはＨ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、Ｒ１、Ｒ２、Ｒ３およびＲ４は、それぞれ独立して、Ｈまたは直鎖もしくは分岐鎖の、Ｃ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルまたはＣ７−Ｃ２１アラルキルであり、このポリマーの数平均分子量（Ｍｎ）は約３５０ｇ／ｍｏｌ〜約５０００ｇ／ｍｏｌである。このポリマー組成物は、ジアリールアミンモノマーを脱水素縮合条件に供することを含むプロセスによって調製することができる。2021501245.tif 000023
2021501245.tif 000002
【特許請求の範囲】
【請求項１】
式Ｉのジフェニルアミンモノマーの繰り返し単位を含む酸化防止剤ポリマー組成物であって、
【化１】
2021501245.tif 000020
式中、
Ｒは、Ｈ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、Ｒ１、Ｒ２、Ｒ３およびＲ４は、それぞれ独立して、Ｈまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルまたはＣ７−Ｃ２１アラルキルであり、
前記ポリマーの数平均分子量（Ｍｎ）は、約３５０ｇ／ｍｏｌ〜約５０００ｇ／ｍｏｌである、組成物。
【請求項２】
Ｍｎが、約３５０ｇ／ｍｏｌ、約３８０ｇ／ｍｏｌ、約４００ｇ／ｍｏｌ、約４３０ｇ／ｍｏｌ、約４６０ｇ／ｍｏｌ、約４９０ｇ／ｍｏｌ、約５２０ｇ／ｍｏｌ、約５５０ｇ／ｍｏｌ、約５８０ｇ／ｍｏｌ、約６１０ｇ／ｍｏｌ、約６４０ｇ／ｍｏｌ、約６７０ｇ／ｍｏｌ、約７００ｇ／ｍｏｌ、または、約７３０ｇ／ｍｏｌのいずれか１つ〜約７６０ｇ／ｍｏｌ、約７９０ｇ／ｍｏｌ、約８２０ｇ／ｍｏｌ、約８５０ｇ／ｍｏｌ、約８８０ｇ／ｍｏｌ、約９１０ｇ／ｍｏｌ、約９４０ｇ／ｍｏｌ、約９７０ｇ／ｍｏｌ、約１０００ｇ／ｍｏｌ、約１０３０ｇ／ｍｏｌ、約１０６０ｇ／ｍｏｌ、約１０９０ｇ／ｍｏｌ、約１１２０ｇ／ｍｏｌ、約１１５０ｇ／ｍｏｌ、約１１８０ｇ／ｍｏｌ、約１２１０ｇ／ｍｏｌ、約１２４０ｇ／ｍｏｌ、約１２７０ｇ／ｍｏｌ、約１３００ｇ／ｍｏｌ、約１４００ｇ／ｍｏｌ、約１５００ｇ／ｍｏｌ、約１６００ｇ／ｍｏｌ、約１７００ｇ／ｍｏｌ、約２０００ｇ／ｍｏｌ、約２１００ｇ／ｍｏｌ、約２２００ｇ／ｍｏｌ、約２３００ｇ／ｍｏｌ、約２４００ｇ／ｍｏｌ、約２５００ｇ／ｍｏｌ、約３０００ｇ／ｍｏｌ、約３５００ｇ／ｍｏｌ、約４０００ｇ／ｍｏｌ、約４５００ｇ／ｍｏｌまたは約５０００ｇ／ｍｏｌのいずれか１つである、請求項１に記載の組成物。
【請求項３】
Ｒ１、Ｒ２、Ｒ３およびＲ４は、それぞれ独立して、Ｈまたは直鎖もしくは分岐鎖のＣ４−Ｃ１０アルキルである、請求項１または２に記載の組成物。
【請求項４】
Ｒ１、Ｒ２、Ｒ３およびＲ４は、それぞれ独立して、Ｈ、ｔｅｒｔ−ブチルまたはｔｅｒｔ−オクチルである、請求項１〜３のいずれかに記載の組成物。
【請求項５】
他のジフェニルアミン、フェノチアジン、フェノキサジン、アミノジフェニルアミン、メチレンジアニリン、トルエンジアミン、アミノフェノール、アルキルフェノール、チオフェノール、フェニレンジアミン、キノリン、フェニルピリジンジアミン、ピリジンピリミジンジアミンおよびフェニルピリミジンジアミンからなる群から選択される１つまたは複数のモノマーをさらに含む、請求項１〜４のいずれかに記載の組成物。
【請求項６】
前記組成物の総重量に基づいて、約１０ｍｏｌ／％、約２０ｍｏｌ／％、約３０ｍｏｌ／％、約４０ｍｏｌ／％または約５０ｍｏｌ／％のいずれか１つ〜約６０ｍｏｌ／％、約７０ｍｏｌ／％、約８０ｍｏｌ％、約９０ｍｏｌ％、約９５ｍｏｌ％、約９６ｍｏｌ％、約９７ｍｏｌ％、約９８ｍｏｌ％、約９９ｍｏｌ％または１００ｍｏｌ％のいずれか１つの、ジフェニルアミンモノマーを含む、請求項１〜５のいずれかに記載の組成物。
【請求項７】
前記組成物の総重量に基づいて、約７０重量％以下、約６５重量％以下、約６０重量％以下、約５５重量％以下、約５０重量％以下、約４５重量％以下、約４０重量％以下、約３５重量％以下、約３０重量％以下、約２５重量％以下、約２０重量％以下、約１５重量％以下、約１０重量％以下または約５重量％以下の、式Ｉの残留モノマーを含む、請求項１〜５のいずれかに記載の組成物。
【請求項８】
残留モノマーを含み、残留モノマーの総重量に基づいて、前記残留モノマーの約９０重量％、約９１重量％、約９２重量％、約９３重量％、約９４重量％、または約９５重量％のいずれか１つ〜約９６重量％、約９７重量％、約９８重量％、約９９重量％、１００重量％のいずれか１つが、式Ｉ（式中、Ｒ１およびＲ４は、独立して、Ｃ４−Ｃ１８アルキル、Ｃ４−Ｃ１８アルケニルまたはＣ７−Ｃ２１アラルキルである）のモノマーである、請求項１〜７のいずれかに記載の組成物。
【請求項９】
約２０ｃＳｔ、約３０ｃＳＴ、約４０ｃＳＴ、約５０ｃＳＴ、約６０ｃＳＴ、約７０ｃＳＴ、約８０ｃＳＴ、約８１ｃＳＴ、約８２ｃＳｔ、約８３ｃＳｔ、約８４ｃＳｔ、約８５ｃＳｔ、約８６ｃＳｔ、約８７ｃＳｔ、約８８ｃＳｔ、約８９ｃＳｔ、約９０ｃＳｔ、約９１ｃＳｔ、約９２ｃＳｔ、約９３ｃＳｔ、約９４ｃＳｔ、約９５ｃＳｔ、約９６ｃＳｔ、約９７ｃＳｔ、約９８ｃＳｔまたは約９９ｃＳｔのいずれか１つ〜約１００ｃＳｔ、約１０１ｃＳｔ、約１０２ｃＳｔ、約１０３ｃＳｔ、約１０４ｃＳｔ、約１０５ｃＳｔ、約１０６ｃＳｔ、約１０７ｃＳｔ、約１０８ｃＳｔ、約１０９ｃＳｔ、約１１０ｃＳｔ、約１１１ｃＳｔ、約１１２ｃＳｔ、約１１３ｃＳｔ、約１１４ｃＳｔ、約１１５ｃＳｔ、約１１６ｃＳｔ、約１１７ｃＳｔ、約１１８ｃＳｔ、約１１９ｃＳｔ、約１２０ｃＳｔ、約１７０ｃＳｔ、約２１０ｃＳｔ、約２６０ｃＳｔ、約３１０ｃＳｔ、約３６０ｃＳｔ、約４１０ｃＳｔ、約４６０ｃＳｔ、約５００ｃＳｔ、約５３０ｃＳｔ、約５７０ｃＳｔまたは約６００ｃＳｔのいずれか１つの粘度を有する、請求項１〜８のいずれかに記載の組成物。
【請求項１０】
請求項１に記載の酸化防止剤ポリマー組成物を調製するプロセスであって、下記式の１つ以上のジフェニルアミンモノマーを脱水素縮合条件に供することを含み、
【化２】
2021501245.tif 000021
式中、
Ｒは、Ｈ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、Ｒ１、Ｒ２、Ｒ３およびＲ４は、それぞれ独立して、Ｈまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルもしくはＣ７−Ｃ２１アラルキルである、プロセス。
【請求項１１】
前記脱水素縮合条件が、フリーラジカル前駆体との反応を含む、請求項１０に記載のプロセス。
【請求項１２】
前記脱水素縮合条件が有機過酸化物との反応を含む、請求項１０または１１に記載のプロセス。
【請求項１３】
前記脱水素縮合条件が、約４０℃、約６０℃、約８０℃、約１００℃、約１２０℃、約１４０℃または約１６０℃のいずれか１つ〜約１８０℃、約２００℃、約２２０℃、約２４０℃または約２５０℃のいずれか１つの反応温度を含む、請求項１０〜１２のいずれかに記載のプロセス。
【請求項１４】
前記脱水素縮合条件が、約０．３時間、約０．５時間、約１時間、約２時間、約３時間、約４時間、約５時間または約６時間のいずれか１つ〜約７時間、約８時間、約９時間、約１０時間、約１１時間または約１２時間のいずれか１つの時間を含む、請求項１０〜１３のいずれかに記載のプロセス。
【請求項１５】
前記脱水素縮合条件がニートである、請求項１０〜１４のいずれかに記載のプロセス。
【請求項１６】
前記脱水素縮合条件が溶媒の存在を含む、請求項１０〜１４のいずれかに記載のプロセス。
【請求項１７】
前記溶媒が有機溶媒である、請求項１６に記載のプロセス。
【請求項１８】
前記脱水素縮合条件から得られた生成物を精製することを含む、請求項１０〜１７のいずれかに記載のプロセス。
【請求項１９】
請求項１０〜１８のいずれかに記載のプロセスに従って調製される、酸化防止剤ポリマー組成物。
【請求項２０】
式Ｉのジフェニルアミンモノマーの繰り返し単位を含む酸化防止剤ポリマー組成物であって、
【化３】
2021501245.tif 000022
式中、
Ｒ、はＨ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、Ｒ１、Ｒ２、Ｒ３およびＲ４は、それぞれ独立して、Ｈまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルまたはＣ７−Ｃ２１アラルキルであり、
前記ポリマーは、前記組成物の重量に基づいて、約７０重量％以下、約６５重量％以下、約６０重量％以下、約５５重量％以下、約５０重量％以下、約４５重量％以下、約４０重量％以下、約３５重量％以下、約３０重量％以下、約２５重量％以下、約２０重量％以下、約１５重量％以下、約１０重量％以下または約５重量％以下の、式Ｉの残留モノマーを含む、組成物。
【請求項２１】
残留モノマーを含み、残留モノマーの総重量に基づいて、前記残留モノマーの約９０重量％、約９１重量％、約９２重量％、約９３重量％、約９４重量％または約９５重量％のいずれか１つ〜約９６重量％、約９７重量％、約９８重量％、約９９重量％、約１００重量％のいずれか１つが、式Ｉ（式中、Ｒ１およびＲ４は、独立して、Ｃ４−Ｃ１８アルキル、Ｃ４−Ｃ１８アルケニルまたはＣ７−Ｃ２１アラルキルである）のモノマーである、請求項２０に記載の組成物。
【請求項２２】
請求項１〜９および１９〜２１のいずれかに記載の酸化防止剤ポリマー組成物と、溶媒、基油、さらなる酸化防止剤、金属不動態化剤、防錆剤、腐食防止剤、粘度指数改良剤、極圧剤、流動点降下剤、分散剤、洗剤、消泡剤、色安定剤、解乳化剤、摩擦調整剤、および耐摩耗添加剤からなる群から選択される１〜３つの成分と、を含む液体ブレンド。
【請求項２３】
前記１〜３つの成分が、さらなる酸化防止剤からなる群から選択される、請求項２２に記載の液体ブレンド。
【請求項２４】
前記１〜３つの成分が、アミン系およびフェノール系酸化防止剤からなる群から選択される、請求項２３に記載の液体ブレンド。
【請求項２５】
前記酸化防止剤が、Ｎ，Ｎ−ジ−（ｐ−ｔｅｒｔ−ブチルフェニル）アミン、Ｎ，Ｎ−ジ−（ｐ−ｔｅｒｔ−オクチルフェニル）アミン、Ｎ−（ｐ−ｔｅｒｔ−ブチルフェニル）−Ｎ−フェニルアミン、Ｎ−（ｐ−ｔｅｒｔ−オクチルフェニル）−Ｎ−フェニルアミンおよびＮ−（ｐ−ｔｅｒｔ−ブチルフェニル）−Ｎ−（ｐ−ｔｅｒｔ−オクチルフェニル）アミン、ビス−ノニルフェニルジフェニルアミン、Ｎ−（ｔｅｒｔ−Ｃ１−Ｃ２０アルキルフェニル）−１−ナフチルアミンおよび３，５−ジ−ｔｅｒｔ−ブチル−４−ヒドロキシヒドロ桂皮酸オクチルエステルからなる群から選択される、請求項２４に記載の液体ブレンド。
【請求項２６】
前記ブレンドが、ナフサ、ベンゼン、トルエン、キシレンおよびグライムからなる群から選択される溶媒を含む、請求項２２〜２５のいずれかに記載の液体ブレンド。
【請求項２７】
請求項１〜９および１９〜２１のいずれかに記載の酸化防止剤ポリマー組成物と、溶媒および／または基油とを含む液体濃縮物であって、前記濃縮物の総重量に基づいて約５０重量％〜約９５重量％の前記酸化防止剤ポリマー組成物を含む、液体濃縮物。
【請求項２８】
液体ブレンドを調製する方法であって、請求項１〜９および１９〜２１のいずれかに記載の酸化防止剤ポリマー組成物を、溶媒、基油、さらなる酸化防止剤、金属不動態化剤、防錆剤、腐食防止剤、粘度指数改良剤、極圧剤、流動点降下剤、分散剤、洗剤、消泡剤、色安定剤、解乳化剤、摩擦調整剤および耐摩耗添加剤からなる群から選択される１〜３つの成分と混合することを含む、方法。
【発明の詳細な説明】
【技術分野】
【０００１】
本開示は、酸化防止剤ジフェニルアミンポリマー（例えば、オリゴマー）組成物に関する。酸化防止剤ポリマー組成物は、潤滑剤組成物の粘度制御および沈着制御を提供するのに適している。
【背景技術】
【０００２】
潤滑剤の酸化安定性は、オイルの寿命を制御する重要なパラメータの１つであり、実用期間においてオイルの排出間隔に反映する。さらに、沈着物の形成は、主に酸化連鎖反応によって進行するベースストック分子の分解に関連する問題である。最終潤滑剤製品の酸化に対する耐性を向上させるための従来のアプローチはいくつかあるが、ほとんどの製品は、ジフェニルアミン（ＤＰＡ）またはフェノール系酸化防止剤などの小分子を使用して処方されている。
【０００３】
オイルの寿命を延ばし、オイルの排出間隔を延ばすためには、酸化安定性を向上させる必要があり、これにより、オイル交換頻度が増える結果として発生する使用済みオイルの量を減らすことができる。より長いオイル寿命とオイル排出間隔は、エンドユーザーにとって望ましい主要な利点である。従来の酸化防止剤パッケージは標準的な保護を提供し、配合剤中のベースストックの品質により主な差異が生じさせている。
【０００４】
必要なのは、従来の潤滑剤と比較して、酸化と油の増粘を長期間制御できる新設計の潤滑剤である。さらに、必要なのは、望ましい沈着物制御と清浄性能とともにオイル寿命を延長できるように新しく設計された潤滑剤である。
【０００５】
発明の概要
特定の実施形態では、本開示は、式Ｉのジフェニルアミンモノマーの繰り返し単位を含む酸化防止剤ポリマー（例えば、オリゴマー）組成物に関し、
【化１】
2021501245.tif 000003
式中、ＲはＨ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり；およびＲ１、Ｒ２、Ｒ３およびＲ４は、それぞれ独立して、Ｈまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルまたはＣ７−Ｃ２１アラルキルである。特定の実施形態では、酸化防止剤ポリマー（例えば、オリゴマー）組成物の数平均分子量（Ｍｎ）は、少なくとも約３５０ｇ／ｍｏｌまたは約３５０ｇ／ｍｏｌ〜約５０００ｇ／ｍｏｌである。
【０００６】
特定の実施形態では、式Ｉのジフェニルアミンモノマーの繰り返し単位を含む酸化防止剤ポリマー（例えば、オリゴマー）組成物も開示され、組成物は、約９９重量％以下、約９０重量％以下、約８０重量％以下、約７０重量％以下、約６５重量％以下、約６０重量％以下、５５重量％以下、約５０重量％以下、約４５重量％以下、約４０重量％以下、約３５重量％以下、約３０重量％以下、約２５重量％以下、約２０重量％以下、約１５重量％以下、約１０重量％以下、約５重量％以下、約１重量％以下、約０．５重量％以下、約０．１重量％以下、約０．０５重量％以下または約０．０１重量％以下の式Ｉの残留モノマーを含む。例えば、特定の実施形態では、式Ｉのジフェニルアミンモノマーの繰り返し単位を含む酸化防止剤ポリマー（例えば、オリゴマー）組成物が開示され、組成物は、酸化防止剤組成物の総重量に基づき、約０．０１重量％、約０．０５重量％、約０．１重量％、約０．５重量％、約１重量％、約２重量％、約３重量％、約４重量％、約５重量％、約７重量％、約９重量％、約７０重量％、約１１重量％、または約１３％のいずれか１つから、約１５重量％、約１８重量％、約２１重量％、約２４重量％、約２７重量％、約７０重量％、約３０重量％、約３５重量％、約４０重量％、約４５重量％、約５０重量％、約５５重量％、約６０重量％、約６５重量％、約７０重量％、約８０重量％または約９９重量％のいずれか１つまでの式Ｉの残留モノマーを含む。
【０００７】
特定の実施形態では、酸化防止剤ポリマー（例えば、オリゴマー）組成物を調製するプロセスも開示され、このプロセスは、下記式の１つ以上のジフェニルアミンモノマーを脱水素縮合条件に供することを含む。
【化２】
2021501245.tif 000004
式中、ＲはＨ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、Ｒ１、Ｒ２、Ｒ３およびＲ４は、それぞれ独立してＨまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルもしくはＣ７−Ｃ２１アラルキルである。本明細書に開示されるプロセスによって調製される製品も開示される。
【発明を実施するための形態】
【０００８】
特定の実施形態において、本開示は、式Ｉのジフェニルアミンモノマーの繰り返し単位を含む酸化防止剤ポリマー（例えば、オリゴマー）組成物に関し、
【化３】
2021501245.tif 000005
式中、ＲはＨ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、
Ｒ１、Ｒ２、Ｒ３およびＲ４は、それぞれ独立してＨまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルもしくはＣ７−Ｃ２１アラルキルである。特定の実施形態において、重合度（例えば、オリゴマー化）は、酸化防止剤ポリマー（例えば、オリゴマー）組成物が、少なくとも約３５０ｇ／ｍｏｌ、または約３５０ｇ／ｍｏｌ〜約５０００ｇ／ｍｏｌまでの数平均分子量（Ｍｎ）を有するような重合度である。
【０００９】
他の実施形態では、本開示の酸化防止剤ポリマー（例えば、オリゴマー）組成物は、約９００ｇ／ｍｏｌまたは約１０００ｇ／ｍｏｌ〜約１２００ｇ／ｍｏｌまでのＭｎ、または約４００ｇ／ｍｏｌ、約４３０ｇ／ｍｏｌ、約４６０ｇ／ｍｏｌ、約４９０ｇ／ｍｏｌ、約５２０ｇ／ｍｏｌ、約５５０ｇ／ｍｏｌ、約５８０ｇ／ｍｏｌ、約６１０ｇ／ｍｏｌ、約６４０ｇ／ｍｏｌ、約６７０ｇ／ｍｏｌ、約７００ｇ／ｍｏｌまたは約７３０ｇ／ｍｏｌ  ｇ／ｍｏｌのいずれか１つから、約７６０ｇ／ｍｏｌ、約７９０ｇ／ｍｏｌ、約８２０ｇ／ｍｏｌ、約８５０ｇ／ｍｏｌ、約８８０ｇ／ｍｏｌ、約９１０ｇ／ｍｏｌ、約９４０ｇ／ｍｏｌ、約９７０ｇ／ｍｏｌ、約１０００ｇ／ｍｏｌ、約１０３０ｇ／ｍｏｌ、約１０６０ｇ／ｍｏｌ、約１０９０ｇ／ｍｏｌ、約１１２０ｇ／ｍｏｌ、約１１５０ｇ／ｍｏｌ、約１１８０ｇ／ｍｏｌ、約１２１０ｇ／ｍｏｌ、約１２４０ｇ／ｍｏｌ、約１２７０ｇ／ｍｏｌ、約１３００ｇ／ｍｏｌ、約１４００ｇ／ｍｏｌ、約１５００ｇ／ｍｏｌ、約１６００ｇ／ｍｏｌ、約１７００ｇ／ｍｏｌ、約２０００ｇ／ｍｏｌ、約２１００ｇ／ｍｏｌ、約２２００ｇ／ｍｏｌ、約２３００ｇ／ｍｏｌ、約２４００ｇ／ｍｏｌ、約２５００ｇ／ｍｏｌ、約３０００ｇ／ｍｏｌ、約３５００ｇ／ｍｏｌ、約４０００ｇ／ｍｏｌ、約４５００ｇ／ｍｏｌまたは約５０００ｇ／ｍｏｌのいずれか１つまでのＭｎを有する。
【００１０】
数平均分子量は、例えば、ポリスチレン標準を用いたゲル浸透クロマトグラフィー（ＧＰＣ）技術によって決定することができる。ＧＰＣ条件には、一連のポリスチレン標準（ＥａｓｉＣａｌ  ＰＳ−１、低および高、ＰＳ１６２）に関連する試験が含まれる場合がある。サンプルはテトラヒドロフラン（ＴＨＦ）で調製され、溶液の注入が２回実行される。類似の条件を採用することもできる。
【００１１】
特定の実施形態では、組成物の約２５重量パーセント未満が、約１０００ｇ／ｍｏｌ未満の分子量を有する分子を含む。
【００１２】
特定の実施形態において、本開示は、式ＩＩのジフェニルアミンモノマーの繰り返し単位を含む酸化防止剤ポリマー（例えば、オリゴマー）組成物に関し、
【化４】
2021501245.tif 000006
式中、ＲおよびＲ’は、それぞれ独立して、Ｈまたは直鎖もしくは分岐鎖のＣ１−Ｃ１８アルキル、Ｃ２−Ｃ１８アルケニルもしくはＣ７−Ｃ２１アラルキルである。特定の実施形態では、ＲおよびＲ’は、それぞれ独立して、Ｈ、ｔｅｒｔ−ブチルまたはｔｅｒｔ−オクチルである。
【００１３】
直鎖または分岐鎖アルキルには、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、ｔｅｒｔ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシルおよびオクタデシルが含まれる。本明細書で言及されるアルキル基は、直鎖状または分枝鎖状である。
【００１４】
アルコキシ、アルキルアミン、ジアルキルアミノおよびアルキルチオ基のアルキル部分は、直鎖状または分枝鎖状であり、上記のアルキル基を含む。
【００１５】
アルケニルは不飽和アルキル、例えばアリルである。アルキニルは三重結合を含む。
【００１６】
アラルキルには、ベンジル、α−メチルベンジル、α、α−ジメチルベンジルおよび２−フェニルエチルが含まれる。
【００１７】
ジフェニルアミン酸化防止剤は、例えば、商品名ＩＲＧＡＮＯＸ  Ｌ５７、ＩＲＧＡＮＯＸ  Ｌ６７およびＩＲＧＡＮＯＸ  Ｌ０１で市販されている。
【００１８】
特定の実施形態では、本開示の酸化防止剤ポリマー（例えば、オリゴマー）組成物は、下記式Ｉのジフェニルアミンモノマーを脱水素縮合条件に供することを含むプロセスによって調製することができ、
【化５】
2021501245.tif 000007
式中、ＲはＨ、Ｃ１−Ｃ１８アルキル、Ｃ２−Ｃ１８アルケニル、Ｃ２−Ｃ１８アルキニル、−Ｃ（Ｏ）Ｃ１−Ｃ１８アルキル、−Ｃ（Ｏ）アリールであり、Ｒ１、Ｒ２、Ｒ３およびＲ４は、それぞれ独立して、Ｈまたは直鎖もしくは分岐鎖のＣ１−Ｃ１８アルキル、Ｃ１−Ｃ１８アルコキシ、Ｃ１−Ｃ１８アルキルアミノ、Ｃ１−Ｃ１８ジアルキルアミノ、Ｃ１−Ｃ１８アルキルチオ、Ｃ２−Ｃ１８アルケニル、Ｃ２−Ｃ１８アルキニルもしくは、Ｃ７−Ｃ２１アラルキルである。
【００１９】
脱水素縮合条件は、式Ｉのモノマーを、酸化条件に曝露することを含む。例えば、フリーラジカルを形成することができる化合物へ曝露することがある。フリーラジカルを形成することができる化合物には、無機および、ジ−ｔ−ブチルペルオキシドおよびジ−ｔ−アミルペルオキシドなどの有機ペルオキシドが含まれる。脱水素縮合反応は、ニートで、すなわち、溶媒を添加せずに、または溶媒の存在下で行うことができる。適切な溶媒には、ヘキサン、ヘプタン、オクタン、ノナン、デカン、ウンデカンまたはドデカンなどのアルカンが含まれる。脱水素縮合は、ベースストック（例えば、エステル、ミネラル、合成、ＧＴＬまたはアルキルナフタレンベースストック）の存在下で行うことができる。
【００２０】
いくつかの実施形態では、脱水素縮合条件は、約４０℃、約６０℃、約８０℃、約１００℃、約１２０℃、約１４０℃または約１６０℃のいずれか１つから、約１８０℃、約２００℃、約２２０℃、約２４０℃または約２５０℃のいずれか１つまでの反応温度を含む。
【００２１】
特定の実施形態において、脱水素縮合条件は、約０．３時間、約０．５時間、約１時間、約２時間、約３時間、約４時間、約５時間または約６時間のいずれか１つから、約７時間、約８時間、約９時間、約１０時間、約１１時間または約１２時間のいずれか１つまでの反応時間を含む。他の実施形態において、脱水素縮合条件は、約１２時間、約２４時間、約３６時間、約４８時間または約６０時間のいずれか１つから、約７２時間、約８４時間、約９６時間、約１０８時間、または約１２０時間のいずれか１つまでの反応時間を含み得る。
【００２２】
酸化条件は、モノマーから水素を除去し、その後、Ｃ−Ｎ、Ｃ−Ｃ、またはＮ−Ｎ結合を介してカップリングする。アルカン溶媒を使用する場合、溶媒は不活性であり、反応に関与していないようである。したがって、生成されたポリマー（例えば、オリゴマー）は、アルカン溶媒フラグメントを含まないかもしれない。
【００２３】
「ジフェニルアミンモノマーの繰り返し単位を含むオリゴマー」という用語は、オリゴマーが「モノマー内で反応する」モノマーを含む、すなわちモノマーのラジカルを含むことを意味する。
【００２４】
特定の実施形態では、本開示の酸化防止剤ポリマー（例えば、オリゴマー）組成物は、本開示のポリマー（例えば、オリゴマー）を含まない潤滑油組成物と比較して、粘度制御および沈着物防止の少なくとも１つの改善を潤滑油組成物に提供する。
【００２５】
粘度制御と沈着防止は、例えば、ＴＥＯＳＴ  ＭＨＴ  ４試験（ＡＳＴＭ  Ｄ７０９７）ベンチ試験またはＳｅｑｕｅｎｃｅ  ＩＩＩＨ試験（ＡＳＴＭ  Ｄ８１１１）エンジン試験などの業界標準試験によって決定できる。試験は、例えば、試験の温度および／または時間を増加させることにより、苛酷度を増加させるように変更することができる。
【００２６】
いくつかの実施形態では、本開示の潤滑油組成物は、約３．５、約４．０、約４．５、約５．０、約５．５または約６．０のいずれか１つのＡＳＴＭ  Ｄ１５００による色を示す。特定の実施形態では、潤滑油組成物は、ＡＳＴＭ  Ｄ１５００に従って６．０以下の色を示す。特定の実施形態では、本開示の潤滑油組成物は、他の高分子アミン系酸化防止剤を含む組成物と比較して、例えば高分子フェニルナフチルアミン酸化防止剤を含む組成物と比較して、ＡＳＴＭ  Ｄ１５００によるとより低い色を示す。
【００２７】
本開示の酸化防止剤ポリマー（例えば、オリゴマー）組成物は、異なる鎖長の混合物を含み得る。例えば、組成物は、残留未反応のモノマー、ならびに上記の範囲より上または下の分子量を有するフラグメントまたは分子鎖を含み得る。残留モノマーとは、未反応のモノマーを意味する。ポリマー（例えば、オリゴマー）組成物は、例えば、クロマトグラフィーまたは蒸留を含む工程によって精製され得る。一実施形態では、生成されたポリマー（例えば、オリゴマー）組成物は、残留モノマーを除去するために減圧に供されてもよい。
【００２８】
特定の実施形態では、式Ｉのジフェニルアミンモノマーの繰り返し単位を含むポリマー（例えば、オリゴマー）組成物も開示され、組成物は、組成物の重量に基づいて、約９９重量％以下、約９０重量％以下、約８０重量％以下、約７０重量％以下、約６５重量％以下、約６０重量％以下、約５５重量％以下、約５０重量％以下、約４５重量％以下、約４０重量％以下、約３５重量％以下、約３０重量％以下、約２５重量％以下、約２０重量％以下、約１５重量％以下、約１０重量％以下、約５重量％以下、約１重量％以下、約０．５重量％以下、約０．１重量％以下、約０．０５重量％以下または約０．０１重量％以下の式Ｉの残留モノマーを含む。例えば、特定の実施形態では、式Ｉのジフェニルアミンモノマーの繰り返し単位を含むポリマー（例えば、オリゴマー）組成物が開示され、組成物は酸化防止剤ポリマー（例えば、オリゴマー）組成物の総重量に基づいて、約０．０１重量％、約０．０５重量％、約０．１重量％、約０．５重量％、約１重量％、約２重量％、約３重量％、約４重量％、約５重量％、約７重量％、約９重量％、約１１重量％または約１３重量％のいずれか１つから、約１５重量％、約１８重量％、約２１重量％、約２４重量％、約２７重量％、約３０重量％、約３５重量％、約４０重量％、約４５重量％、約５０重量％、約５５重量％、約６０重量％、約６５重量％、約７０重量％、約８０重量％または約９９重量％のいずれか１つまでの、式Ｉの残留モノマーを含む。
【００２９】
特定の実施形態において、残留モノマーを除去するための精製工程は、ポリマー（例えば、オリゴマー）組成物を減圧に供することを含む。特定の実施形態において、組成物中の残留モノマーは、より高分子量のモノマー、例えば、ジまたはトリアルキル置換モノマーを含む。いくつかの実施形態では、ポリマー（例えば、オリゴマー）組成物は残留モノマーを含み、残留モノマーの総重量に基づいて、残留モノマーの約９０重量％、約９１重量％、約９２重量％、約９３重量％、約９４重量％または約９５重量％のいずれか１つから、約９６重量％、約９７重量％、約９８重量％、約９９重量％、１００重量％のいずれか１つのまでが、式Ｉ（式中、Ｒ１およびＲ４は独立してＣ４−Ｃ１８アルキル、Ｃ４−Ｃ１８アルケニルまたはＣ７−Ｃ２１アラルキルである）のモノマーである。
【００３０】
特定の実施形態では、ポリマー（例えば、オリゴマー）組成物は、その粘度によっても特徴付けられ得る。例えば、本開示の本酸化防止剤ポリマー（例えば、オリゴマー）組成物は、１００℃で約１０ｃＳＴ〜約２，５００ｃＳＴの動粘度を有し得る。他の実施形態では、１００℃での動粘度は、約１０ｃＳｔ、約２０ｃＳｔ、約３０ｃＳｔ、約４０ｃＳｔ、約５０ｃＳｔ、約６０ｃＳｔ、約７０ｃＳｔ、約８０ｃＳｔ、８１ｃＳｔ、約８２ｃＳｔ、約８３ｃＳｔ、約８４ｃＳｔ、約８５ｃＳｔ、約８６ｃＳｔ、約８７ｃＳｔ、約８８ｃＳｔ、約８９ｃＳｔ、約９０ｃＳｔ、約９１ｃＳｔ、約９２ｃＳｔ、約９３ｃＳｔ、約９４ｃＳｔ、約９５ｃＳｔ、約９６ｃＳｔ、約９７ｃＳｔ、約９８ｃＳｔまたは約９９ｃＳｔのいずれか１つから、約１００ｃＳｔ、約１０１ｃＳｔ、約１０２ｃＳｔ、約１０３ｃＳｔ、約１０４ｃＳｔ、約１０５ｃＳｔ、約１０６ｃＳｔ、約１０７ｃＳｔ、約１０８ｃＳｔ、約１０９ｃＳｔ、約１１０ｃＳｔ、約１１１ｃＳｔ、約１１２ｃＳｔ、約１１３ｃＳｔ、約１１４ｃＳｔ、約１１５ｃＳｔ、約１１６ｃＳｔ、約１１７ｃＳｔ、約１１８ｃＳｔ、約１１９ｃＳｔ、約１２０ｃＳｔ、約５００ｃＳｔ、約１，０００ｃＳｔ、約１，５００ｃＳｔ、約２，０００ｃＳｔ、または約２，５００ｃＳｔのいずれか１つまでであり得る。
【００３１】
本開示の特定の他の実施形態では、酸化防止剤ポリマー（例えば、オリゴマー）組成物は、１００℃で約１２０ｃＳＴ、約１４０ｃＳＴ、約１７０ｃＳＴ、約１９０ｃＳＴ、約２１０ｃＳＴ、約２３０ｃＳｔ、約２６０ｃＳｔ、約３１０ｃＳｔまたは約３６０ｃＳｔのいずれか１つから、約４００ｃＳｔ、約４２０ｃＳｔ、約４５０ｃＳｔ、約４７０ｃＳｔ、約５００ｃＳｔ、約５３０ｃＳｔ、約５７０ｃＳｔまたは約６００ｃＳｔのいずれか１つまでの動粘度を有し得る。特定の他の実施形態では、ポリマー（例えば、オリゴマー）組成物は固体であってよい。
【００３２】
粘度は、１００℃で測定されるＡＳＴＭ  Ｄ４４５または、同等または類似の方法に従って、決定され得る。
【００３３】
特定の実施形態において、さらなるモノマーが、重合反応に含まれ得る。例えば、本ポリマー（例えば、オリゴマー）は、他のジフェニルアミン、フェノチアジン、フェノキサジン、アミノジフェニルアミン、メチレンジアニリン、トルエンジアミン、アミノフェノール、アルキルフェノール、チオフェノール、フェニレンジアミン、キノリン、フェニルピリジンジアミン、ピリジンピリミジンジアミン、ナフチルフェニルアミンおよびフェニルピリミジンジアミンからなる群から選択される１つ以上のモノマーを含み得る。
【００３４】
いくつかの実施形態では、本ポリマー（例えば、オリゴマー）組成物は、約１ｍｏｌ％、１０ｍｏｌ％、約２０ｍｏｌ％、約３０ｍｏｌ％、約４０ｍｏｌ％または約５０ｍｏｌ％のいずれか１つから、約６０ｍｏｌ％、約７０ｍｏｌ％、約８０ｍｏｌ％、約９０ｍｏｌ％、約９５ｍｏｌ％、約９６ｍｏｌ％、約９７ｍｏｌ％、約９８ｍｏｌ％、約９９ｍｏｌ％または１００ｍｏｌ％のいずれか１つまでの、式Ｉのジフェニルアミンモノマーを含む。
【００３５】
特定の実施形態において、本明細書に開示されるポリマー組成物は、オリゴマー組成物（すなわち、二量体、三量体および四量体）である。
【００３６】
特定の実施形態において、本明細書に開示されるポリマー組成物は、二量体、三量体、四量体またはより高次の繰り返し単位（すなわち、５つ以上のモノマーのポリマー）のうち１つ以上を含む。
【００３７】
特定の実施形態では、ポリマー組成物は、より高次の返し単位の量よりも多い量の二量体を有する。
【００３８】
特定の実施形態では、ポリマー組成物は、より高次の繰り返し単位の量より多い量の三量体を有する。
【００３９】
特定の実施形態において、ポリマー組成物は、より高次の繰り返し単位の量よりも多い二量体および三量体の合計量を有する。
【００４０】
特定の実施形態では、ポリマー組成物は、少なくとも７５％の、１０００を超えるＭｎを有する。他の実施形態では、ポリマー組成物は、約１０％〜約１００％、約２０％〜約８０％、約２５％〜約７５％、約３０％〜約７０％または約４０％〜約６０％の、１０００を超えるＭｎを有する。
【００４１】
特定の実施形態では、ポリマー組成物は、少なくとも７５％の１０００未満のＭｎを有する。他の実施形態では、ポリマー組成物は、約２０％〜約８０％、約２５％〜約７５％、約３０％〜約７０％または約４０％〜約６０％の、１０００未満のＭｎを有する。
【００４２】
特定の実施形態において、ポリマー組成物は、約５％、約１０％、約１５％、約２０％、約２５％または約３０％のいずれか１つから、約４０％、約４５％、約５０％、約５５％、約６０％、約７０％、約８０％、約９０％または約１００％のいずれか１つのまでの量の二量体を有する。特定の実施形態では、二量体は、約３００〜約８５０の数平均分子量（Ｍｎ）を有する。
【００４３】
特定の実施形態では、ポリマー組成物は、約１０％、約１５％、約２０％、約２５％、約３０％または約４０％のいずれか１つから、約５０％、約５５％、約６０％、約６５％、約７０％、約８０％、約９０％または約１００％のいずれか１つまでの量の三量体を有する。特定の実施形態では、三量体は、約４００〜約１２００までの数平均分子量（Ｍｎ）を有する。
【００４４】
特定の実施形態において、ポリマー組成物は、約１５％、約２０％、約２５％、約３０％、約４０％または約５０％のいずれか１つから、約５５％、約６０％、約６５％、約７０％、約７５％、約８０％、約９０％または約１００％のいずれか１つまでの量の四量体を有する。特定の実施形態では、四量体は、約５００〜約１５００までの数平均分子量（Ｍｎ）を有する。
【００４５】
特定の実施形態において、ポリマー組成物は、約５％、約１０％、約２５％、約３０％、約４０％のいずれか１つから、約５０％、約６０％、約７０％、約８０％、約９０％または約１００％のいずれか１つまでの量の、より高次の繰り返し単位を有する。特定の実施形態では、より高次の繰り返し単位は、約１０００より大きいまたは約１１７４より大きい数平均分子量（Ｍｎ）を有する。
【００４６】
特定の実施形態では、ポリマー組成物は、３００〜１０００までの範囲のｍ／ｚイオンを有する。特定の実施形態では、上記のｍ／ｚイオンは、８３８ダルトン、８９４ダルトンまたは９１１ダルトンを含む。
【００４７】
特定の実施形態では、ポリマー組成物は、約５０を超える、約７５を超える、約１００を超える、約１５０を超える、約２００を超える、約２５０を超える、約３００を超える、または約３５０を超える、約３００〜約１，０００までのｍ／ｚイオン数を有する。特定の実施形態において、ポリマー組成物は約５０、約７５、約１００または約１５０のいずれか１つから、約２００、約２５０、約３００または約３５０のいずれか１つまでの、約８００〜約１，０００までのｍ／ｚイオン数を有する。
【００４８】
特定の実施形態では、ポリマー組成物は、約６００を超える、約６５０を超える、約７００を超える、または約８５０を超えるＶＩＴ（ｈ）を示す。特定の実施形態では、ポリマー組成物は、約６００、約６５０、または約７００のいずれか１つから、約９００、約１２００、または約１５００のいずれか１つまでのＶＩＴ（ｈ）を示す。対照モノマー組成物は、４７２のＶＩＴ（ｈ）を提供する。ＶＩＴ試験は、配合油のサンプルを、鉄、銅、鉛で構成される均一な触媒とともにガラス管に入れることによって実行される。空気は８Ｌ／ｈの速度でサンプルにバブリングされ、１５０°Ｃに加熱される。動粘度（ＫＶ４０）は試験全体を通じて監視され、データがパワーカーブに適合して、サンプルが元のＫＶ４０の１５０％に達するまでの時間（時間単位）が計算される。
【００４９】
特定の実施形態では、グリース配合物が１％の開示されたポリマー組成物を含むとき、１４０ＣでのＤＩＮ  ５１８２１  ＦＡＧ  ＦＥ９  ＡＦＡＧ  ＦＥ９  Ａ／１５００／６０００（Ｂ５０、時間）に従って試験した場合、１００より大きい、１１０より大きい、または１２０より大きい値を提供するグリース配合物が開示される。
【００５０】
特定の実施形態において、工業用油配合物が１％の開示されたポリマー組成物を含むとき、ＡＳＴＭ  Ｄ２２７２−ＲＰＶＯＴに従って１５０Ｃ（分）で試験した場合、２０００を超える、２０２５を超える、または２０５０を超える値を提供する工業用油配合物が開示される。
【００５１】
特定の実施形態では、工業用油配合物が、０．７％の開示されたポリマー組成物を含むとき、ＡＳＴＭ  Ｄ２２７２−ＲＰＶＯＴに従って１５０Ｃ（分）で試験した場合、２１００を超える、２２００を超える、または２５００を超える値を提供する工業用油配合物が開示される。
【００５２】
特定の実施形態において、工業用油配合物が、１％の開示されたポリマー組成物を含むとき、高圧示差走査熱量測定（分）に従って試験されたときに２２５を超える、２３０を超える、または２３５を超える値を提供する工業用油配合物が開示される。
【００５３】
特定の実施形態において、工業用油配合物は、０．７％の開示されたポリマー組成物を含むとき、高圧示差走査熱量測定（分）に従って試験されたときに５０より大きい、６５より大きい、または８０より大きい値を提供する工業用油配合物が開示される。
【００５４】
特定の実施形態では、乗用車用潤滑剤配合物が、２％の開示されたポリマー組成物を含むとき、ＡＳＴＭ  Ｄ７０９７−ＴＥＯＳＴ  ＭＨＴ４（総沈着、ｍｇ）に従って試験したとき、５２未満、４６未満または４０未満の値を提供する乗用車用潤滑剤配合物が開示される。
【００５５】
特定の実施形態では、乗用車用潤滑剤配合物が２％の開示されたポリマー組成物を含むとき、ＡＳＴＭ  Ｄ６３３５−ＴＥＯＳＴ  ３３Ｃ（総沈着、ｍｇ）に従って試験したとき、３５未満、３４未満、３２未満の値を提供する乗用車用潤滑剤配合物が開示される。
【００５６】
特定の実施形態では、乗用車用潤滑剤配合物が、２％の開示されたポリマー組成物を含むとき、ＡＳＴＭ  Ｄ８１１１−Ｓｅｑｕｅｎｃｅ  ＩＩＩＨ，ＥＯＴ％粘度増加に従って試験したときに４００未満、３００未満、２００未満、１５０未満、または７５未満の値を提供する乗用車用潤滑剤配合物が開示される。
【００５７】
特定の実施形態では、乗用車用潤滑剤配合物が２％の開示されたポリマー組成物を含むとき、ＡＳＴＭ  Ｄ８１１１−Ｓｅｑｕｅｎｃｅ  ＩＩＩＨ、加重ピストン沈着評点に従って試験した場合、４．８を超える、４．９を超える、５．０を超える、または５．１を超える値を提供する乗用車用潤滑剤配合物が開示される。
【００５８】
特定の実施形態では、乗用車用潤滑剤配合物が、２％の開示されたポリマー組成物を含むとき、ＡＳＴＭ  Ｄ８１１１−Ｓｅｑｕｅｎｃｅ  ＩＩＩＨ，平均ピストンワニス評点に従って試験した場合、９．７より大きい、９．７５より大きい、または９．８より大きい値を提供する乗用車用潤滑剤配合物が開示される。
【００５９】
特定の実施形態において、商用車両潤滑剤配合物は、１．４％の開示されたポリマー組成物を含むとき、ＡＳＴＭ  Ｄ８０４８−Ｖｏｌｖｏ  Ｔ−１３，ＩＲ  Ｐｅａｋ  Ｉｎｃｒｅａｓｅに従って試験されたときに１４５未満、１３５未満または１２５未満の値を提供する商用車両潤滑剤配合物が開示される。
【００６０】
ポリマー（例えば、オリゴマー）酸化防止剤組成物は、例えば潤滑油配合物での使用に適している。潤滑油の配合物には、グリース、ギアオイル、油圧オイル、ブレーキ液、手動および自動変速機液、その他のエネルギー伝達液、トラクター液、ディーゼル圧縮点火エンジンオイル、ガソリン火花点火エンジンオイル、タービンオイルなどが含まれるが、これらに限定されない。潤滑基油は、天然油、石油由来鉱油、合成油およびそれらの混合物からなる群から選択されてもよい。
【００６１】
潤滑基油には、天然または合成油および潤滑粘度の非従来型油、典型的には、１００℃で約２ｃＳｔ、約４ｃＳｔまたは約８ｃＳｔのいずれか１つから、約２５ｃＳｔ、約５０ｃＳｔまたは約１００ｃＳｔまでの範囲の動粘度を有する油、が含まれる。
【００６２】
天然油には、動物油、植物油（例えば、ヒマシ油およびラード油）、および鉱油が含まれる。天然油のうち、鉱油が好ましい。鉱油は、例えば、それらがパラフィン系であるか、ナフテン系であるか、または混合されたパラフィン系−ナフテン系であるかなど、それらの原油の供給源に関して広く様々である。石炭または頁岩に由来する油もまた、本開示において有用である。
【００６３】
合成油には、炭化水素油および非炭化水素油が含まれる。合成油は、化学的組み合わせ（例えば、重合、オリゴマー化、縮合、アルキル化、アシル化など）などのプロセスから得ることができ、より小さい、より単純な分子種からなる物質はより大きい、より複雑な分子種からなる物質へ組み立てられる（即ち、合成される）。合成油には、重合および共重合オレフィン（例えば、ポリブチレン、ポリプロピレン、プロピレンイソブチレンコポリマー、エチレン−オレフィンコポリマーおよびエチレン−αオレフィンコポリマー）などの炭化水素油が含まれる。ポリαオレフィン（ＰＡＯ）ベースストックは、合成炭化水素油として一般的に使用されている。例えば、Ｃ８、Ｃ１０、Ｃ１２、Ｃ１４オレフィンまたはそれらの混合物から誘導されたＰＡＯを利用することができる。例えば、米国特許第４，９５６，１２２号、４，８２７，０６４号および４，８２７，０７３号を参照されたい。
【００６４】
ベースストックはエステルを含み得る。二塩基酸とモノアルカノールとのエステル、およびモノカルボン酸のポリオールエステルなどのエステルを使用することにより、添加剤の溶解性と密封適合特性を確保し得る。前者のタイプのエステルには、例えば、フタル酸、コハク酸、アルキルコハク酸、アルケニルコハク酸、マレイン酸、アゼライン酸、スベリン酸、セバシン酸、フマル酸、アジピン酸、リノール酸二量体、マロン酸、アルキルマロン酸、アルケニルマロン酸などのジカルボン酸と、様々なアルコール、例えばブチルアルコール、ヘキシルアルコール、ドデシルアルコール、２−エチルヘキシルアルコール、のエステルが含まれる。これらのタイプのエステルの具体例には、アジピン酸ジブチル、セバシン酸ジ（２−エチルヘキシル）、フマル酸ジ−ｎ−ヘキシル、セバシン酸ジオクチル、アゼライン酸ジイソオクチル、アゼライン酸ジイソデシル、フタル酸ジオクチル、フタル酸ジデシル、セバシン酸ジエイコシルなどが含まれる。
【００６５】
特定の実施形態において、有用な合成エステルは、１つ以上の多価アルコール、好ましくはヒンダードポリオール（例えば、ネオペンチルポリオール、例えば、ネオペンチルグリコール、トリメチロールエタン、２−メチル−２−プロピル−１，３−プロパンジオール、トリメチロールプロパン、ペンタエリスリトールおよびジペンタエリスリトールなど）と、少なくとも４個の炭素原子を含むアルカン酸、好ましくはＣ５−Ｃ３０の酸、例えば、カプリル酸、カプリン酸、ラウリン酸、ミリスチン酸、パルミチン酸、ステアリン酸、アラキン酸、およびベヘン酸などの飽和直鎖脂肪酸、または対応する分岐鎖脂肪酸、またはオレイン酸などの不飽和脂肪酸、またはこれらの原料のいずれかの混合物と、を反応させることにより得られるエステルであり得る。
【００６６】
特定の実施形態において、適切な合成エステル成分は、トリメチロールプロパン、トリメチロールブタン、トリメチロールエタン、ペンタエリスリトールおよび／またはジペンタエリスリトールと、５〜１０個の炭素原子を含有する１つ以上のモノカルボン酸とのエステルを含む。これらのエステルは広く入手可能であり、例えば、ＥｘｘｏｎＭｏｂｉｌ  Ｃｈｅｍｉｃａｌ  ＣｏｍｐａｎｙのＭｏｂｉｌ  Ｐ−４１およびＰ−５１エステルである。
【００６７】
他の実施形態では、有用なエステルは、ココナッツ、パーム、菜種、大豆、ヒマワリなどの再生可能な原料に由来するものであってよい。これらのエステルは、モノエステル、ジエステル、ポリオールエステル、複合エステル、またはそれらの混合物であり得る。これらのエステルは広く市販されており、例えば、ＥｘｘｏｎＭｏｂｉｌ  Ｃｈｅｍｉｃａｌ  ＣｏｍｐａｎｙのＭｏｂｉｌ  Ｐ−５１エステルである。
【００６８】
本開示の潤滑油は、乗用車用エンジンオイル（ＰＶＥＯ）製品または商用車用エンジンオイル（ＣＶＥＯ）製品として有用であり得る。
【００６９】
ポリマー（例えば、オリゴマー）酸化防止剤組成物は、さらなる酸化防止剤、金属不動態化剤、防錆剤、腐食防止剤、粘度指数向上剤、極圧剤、流動点降下剤、固体潤滑剤、分散剤、洗剤、消泡剤、色安定剤、解乳化剤、摩擦調整剤、および耐摩耗添加剤からなる群から選択される１〜３個のさらなる添加剤とともに配合できる。
【００７０】
酸化防止剤の例には、１）アルキル化モノフェノール、例えば、２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソ−ブチルフェノール、２，６−ジ−シクロペンチル−４−メチルフェノール、２−（ａ−メチル−シクロヘキシル）−４，６−ジメチルフェノール、２，６−ジ−オクタデシル−４−メチルフェノール、２，４，６−トリ−シクロヘキシルフェノール、２，６−ジ−ｔｅｒｔ−ブチル−４−メトキシメチルフェノール、直鎖または側鎖−分岐ノニルフェノール、例えば、２，６−ジ−ノニル−４−メチルフェノール、２，４−ジメチル−６−（１’−メチル−ウンデカ−１’−イル）フェノール、２，４−ジメチル−６−（１’−メチルヘプタデカ−１’−イル）フェノール、２，４−ジメチル−６−（１’−メチルトリデシ−１’−イル）フェノールまたはそれらの混合物；２）アルキルチオメチルフェノール、例えば、２，４−ジ−オクチルチオメチル−６−ｔｅｒｔ−ブチルフェノール、２，４−ジ−オクチルチオメチル−６−メチルフェノール、２，４−ジ−オクチルチオメチル−６−エチルフェノールまたは２，６−ジ−ドデシルチオメチル−４−ノニルフェノール；３）ヒドロキノンおよびアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチル−ヒドロキノン、２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニルまたはアジピン酸ビス（３，５−ジ−ｔｅｒｔ−ブチル−４−ヒドロキシフェニル）；４）トコフェロール、例えばα−、β−、γ−またはε−トコフェロールまたはそれらの混合物（ビタミンＥ）。５）ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス−（６−ｔｅｒｔ−ブチル−２−メチルフェノール）、４，４’−チオビス（３，６−ジ−ｓｅｃ−アミルフェノール）または４，４’−ビス（２，６−ジメチル−４−ヒドロキシフェニル）ジスルフィド；６）アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス（４−メチル−６−（α−メチルシクロヘキシル）−フェノール）、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス��４，６−ジ−ｔｅｒｔ−ブチルフェノール）、２，２’−エチリデンビス（６−ｔｅｒｔ−ブチル−４−イソブチルフェノール）、２，２’−メチレンビス（６−（α−メチルベンジル）−４−ノニルフェノール）、２，２’−メチレン−ビス（６−（α、α−ジメチルベンジル）−４−ノニルフェノール）、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス（３，３−ビス（３’−ｔｅｒｔ−ブチル−４’−ヒドロキシフェニル）酪酸）、ビス（３−ｔｅｒｔ−ブチル−４−ヒドロキシ−５−メチルフェニル）ジシクロ−ペンタジエン、ビス（２−（３’−ｔｅｒｔ−ブチル−２’−ヒドロキシ−５’−メチルベンジル）−６−ｔｅｒｔ−ブチル−４−メチルフェニル）テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタンまたは１，１，５，５−テトラ（５−ｔｅｒｔ−ブチル−４−ヒドロキシ−２−メチルフェニル）−ペンタン；７）Ｏ−Ｎ−およびＳ−ベンジル化合物、例えば３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセテート、トリデシル４−ヒドロキシ−３，５−ジ−ｔｅｒｔ−ブチルベンジルメルカプトアセテート、トリス（３，５−ジ−ｔｅｒｔ−ブチル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィドまたはイソオクチル３，５−ジ−ｔｅｒｔ−ブチル−４−ヒドロキシ−ベンジルメルカプトアセテート；８）ヒドロキシベンジル化マロネート、例えば−ジオクタデシル２，２−ビス（３，５−ジ−ｔｅｒｔ−ブチル−２−ヒドロキシベンジル）マロネート、ジオクタデシル２−（３−ｔｅｒｔ−ブチル−４−ヒドロキシ−５−メチルベンジル）−マロネート、ジ−ドデシルメルカプトエチル−２，２−ビス（３，５−ジ−ｔｅｒｔ−ブチル−４−ヒドロキシベンジル）−マロネートまたはジ（４−（１，１，３，３−テトラメチルブチル）フェニル）２，２−ビス（３，５−ジ−ｔｅｒｔ−ブチル−４−ヒドロキシベンジル）マロネート；９）芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒド��キシベンジル）−２，３，５，６−テトラメチルベンゼンまたは２，４，６−トリス（３，５−ジ−ｔｅｒｔ−ブチル−４−ヒドロキシベンジル）フェノール；１０）トリアジン化合物、例えば、２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）−イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジンまたは１，３，５−トリス（３，５−ジシクロヘキシル−４−ヒドロキシベンジル）−イソシアヌレート；
１１）ベンジルホスホネート、例えばジメチル２，５−ジ−ｔｅｒｔ−ブチル−４−ヒドロキシベンジル−ホスホネート、ジエチル３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル５−ｔｅｒｔ−ブチル−４−ヒドロキシ−３−メチルベンジルホスホネート、または３，５−ジ−ｔｅｒｔ−ブチル−４−ヒドロキシベンジルホスホン酸のモノエチルエステルのカルシウム塩；１２）アシルアミノフェノール、例えば、４−ヒドロキシラウラニリド、４−ヒドロキシステアラニリドまたはオクチルＮ−（３，５−ジ−ｔｅｒｔ−ブチル−４−ヒドロキシフェニル）カルバメート；１３）β−（３，５−ジ−ｔｅｒｔ−ブチル−４−ヒドロキシフェニル）プロピオン酸、β−（５−ｔｅｒｔ−ブチル−４−ヒドロキシ−３−メチルフェニル）プロピオン酸、β−（３，５−ジシクロヘキシル−４−ヒドロキシフェニル）−プロピオン酸、３，５−ジ−ｔｅｒｔ−ブチル−４−ヒドロキシフェニル酢酸またはβ−（５−ｔｅｒｔ−ブチル−４−ヒドロキシフェニル）−３−チア酪酸と、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサルアミド、３−チアウンデカノール、３−チアペンタデカノール、トリメチル−ヘキサンジオール、トリメチロールプロパン、４−ヒドロキシメチル−１−ホスファ−２，６，７−トリオキサビシクロ（２．２，２）オクタン、グリセロールと、のエステル、または例えばココナッツ油、菜種油、ヒマワリ油または菜種油の天然トリグリセリドに基づくエステル交換生成物；１４）β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミンまたはＮ，Ｎ’−ビス（３，５−ジ−ｔｅｒｔ−ブチル−４−ヒドロキシフェニルプロピオニル）ヒドラジン；１５）アスコルビン酸（ビタミンＣ）；１６）アミン型酸化防止剤、例えば、Ｎ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチル−ペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ−（ナフト−２−イル）−ｐ−フェニレンジアミン、Ｎ−イソプロピル−Ｎ’−フェニル−ｐ−フェニレ��ジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルホンアミド）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシ−ジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ、ｐ’−ジ−ｔｅｒｔ−オクチルジフェニルアミン、４−ｎ−ブチルアミノフェノール、４−ブチリルアミノ−フェノール、４−ノナノイルアミノフェノール、４−ドデカノイルアミノフェノール、４−オクタデカノイルアミノ−フェノール、ジ−（４−メトキシフェニル）−アミン、２，６−ジ−ｔｅｒｔ−ブチル−４−ジメチルアミノーメチルーフェノール、２，４’−ジアミノ−ジフェニルメタン、４，４’−ジアミノ−ジフェニルメタン、Ｎ，Ｎ，Ｎ’，Ｎ’−テトラメチル−４，４’−ジアミノ−ジフェニルメタン、１，２−ジ−（（２−メチル−フェニル）−アミノ）−エタン、１，２−ジ−（フェニルアミノ）プロパン、（ｏ−トリル）ビグアニド、ジ（４−（１’，３’−ジメチル−ブチル）−フェニル）アミン、ｔｅｒｔ−オクチル化Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチル−フェノチアジンの混合物、モノ−およびジアルキル化ｔｅｒｔ−オクチル−フェノチアジンの混合物、Ｎ−アリルフェノチアジン、Ｎ，Ｎ、Ｎ’，Ｎ’−テトラフェニル−１，４−ジアミノブト−２−エン、Ｎ，Ｎ−ビス−（２，２，６，６−テトラメチルピペリジン−４−イル）ヘキサメチレンジアミン、ビス−（２，２，６，６−テトラメチルピペリジン−４−イル）セバケート、２，２，６，６−テトラメチルピペリジン−４−オンまたは、２，２，６，６−テトラメチルピペリジン−４−オール；および１７）脂肪族または芳香族ホスファイト、チオジプロピオン酸またはチオ二酢酸のエステル、またはジチオカルバミン酸またはジチオリン酸の塩、２，２，１２，１２−テトラメチル−５，９−ジヒドロキシ−３，７，１−トリチアトリデカンまたは２，２，１５，１５−テトラメチル−５，１２−ジヒドロキシ−３，７，１０，１４−テトラチアヘキサデカン、が含まれる
【００７１】
金属不動態化剤の例には、例えば銅用については、１）ベンゾトリアゾールおよびそれらの誘導体、例えば、４−または５−アルキルベンゾトリアゾール（例えば、トルトリアゾール）およびそれらの誘導体、４，５，６，７−テトラヒドロベンゾトリアゾール、５，５’−メチレンビスベンゾトリアゾール、ベンゾトリアゾールまたはトルトリアゾールのマンニッヒ塩基、例えば、１−（ジ（２−エチルヘキシル）アミノメチル）トルトリアゾール、１−（ジ（２−エチルヘキシル）アミノメチル）−ベンゾトリアゾールなど。アルコキシアルキルベンゾトリアゾール、例えば、１−（ノニルオキシメチル）−ベンゾトリアゾール、１−（１−ブトキシエチル）−ベンゾトリアゾール、および１−（１−シクロヘキシルオキシブチル）−トルトリアゾールなど；２）１，２，４−トリアゾールおよびその誘導体、例えば３−アルキル（またはアリール）−１，２，４−トリアゾール、１，２，４−トリアゾールのマンニッヒ塩基、例えば１−（ジ（２−エチルヘキシル）アミノメチル）−１，２，４−トリアゾール、アルコキシアルキル−１，２，４−トリアゾール、例えば１−（１−ブトキシエチル）−１，２，４−トリアゾールなど、アシル化３−アミノ−１，２，４−トリアゾール、３）イミダゾール誘導体、例えば４，４’−メチレンビス（２−ウンデシル−５−メチル−イミダゾール）、ビス（（Ｎ−メチル）イミダゾール−２−イル）カルビノールオクチルエーテル；４）硫黄含有複素環式化合物、例えば、２−メルカプトベンゾチアゾール、２，５−ジメルカプト−１，３，４−チアジアゾール、２，５−ジメルカプトベンゾチアジアゾールおよびそれらの誘導体、３，５−ビス（ジ（２−エチルヘキシル）アミノメチル）−１，３，４−チアジアゾリン−２−オン、および５）アミノ化合物、例えばサリチリデンプロピレンジアミン、サリチルアミノグアニジンおよびそれらの塩が含まれる。
【００７２】
防錆剤の例には、１）有機酸、それらのエステル、金属塩、アミン塩および無水物、例えば、アルキル−およびアルケニルコハク酸、ならびにアルコール、ジオールまたはヒドロキシカルボン酸とのその部分エステル、アルキル−およびアルケニルコハク酸の部分アミド、４−ノニルフェノキシ酢酸、アルコキシ−およびアルコキシエトキシカルボン酸、例えば、ドデシルオキシ酢酸、ドデシルオキシ（エトキシ）酢酸、およびそれらのアミン塩、およびＮ−オレオイルサルコシン、モノオレイン酸ソルビタン、ナフテン酸鉛、無水アルケニルコハク酸、例えば無水ドデセニルコハク酸、２−（２−カルボキシエチル）−１−ドデシル−３−メチルグリセリンおよびその塩、特にナトリウムおよびトリエタノールアミン塩；２）窒素含有化合物、例えば第一級、第二級または第三級脂肪族または脂環式アミンおよび有機および無機酸のアミン塩、例えば脂溶性アルキルアンモニウムカルボキシレート、および１−（Ｎ，Ｎ−ビス（２−ヒドロキシエチル）アミノ）−３−（４−ノニルフェノキシ）プロパン−２−オール；ｉｉ）複素環式化合物、例えば、置換イミダゾリンおよびオキサゾリン、２−ヘプタデセニル−１−（２−ヒドロキシエチル）−イミダゾリン；３）リン含有化合物、例えばリン酸部分エステルまたはホスホン酸部分エステルのアミン塩、ジアルキルジチオリン酸亜鉛。４）硫黄含有化合物、例えば、ジノニルナフタレン−スルホン酸バリウム、石油スルホン酸カルシウム、アルキルチオ置換脂肪族カルボン酸、脂肪族２−スルホカルボン酸のエステルおよびそれらの塩および、５）グリセリン誘導体、例えば、モノオレイン酸グリセリン、１−（アルキルフェノキシ）−３−（２−ヒドロキシエチル）グリセリン、１−（アルキルフェノキシ）−３−（２，３−ジヒドロキシプロピル）グリセリン、２−カルボキシアルキル−１，３−ジアルキルグリセリンが含まれる。
【００７３】
本開示において有用な粘度指数向上剤は、製品油に向上した粘度特性に影響を与える任意のポリマーを含み、一般に、約２，０００〜１，０００，０００の範囲、例えば、約５０，０００〜２００，０００の範囲、に重量平均分子量Ｍｗを有する炭化水素ベースのポリマーであり得る。粘度指数向上剤ポリマーには、典型的には、オレフィンコポリマー、例えば、エチレン−プロピレンコポリマー、エチレン−（イソ）−ブチレンコポリマー、プロピレン−（イソ）−ブチレンコポリマー、エチレン−ポリαオレフィンコポリマー、ポリメタクリレート、スチレン−ジエンブロックコポリマー、例えば、スチレン−イソプレンコポリマー、および星形コポリマーと、ポリアクリレート、ポリメタクリレート、ビニルピロリドン／メタクリレートコポリマー、ポリビニルピロリドン、ポリブテン、スチレン／アクリレートコポリマー、およびポリエーテルが含まれる。粘度指数向上剤は、分散性、流動点降下などの二次的な潤滑性能特性を提供する置換基を有するものなど、単官能性または多官能性であり得る。
【００７４】
流動点降下剤の例には、ポリメタクリレート、アルキル化ナフタレン誘導体が含まれる。
【００７５】
分散剤／界面活性剤の例には、ポリブテニルコハク酸アミドまたは−イミド、ポリブテニルホスホン酸誘導体、ならびに塩基性マグネシウム、カルシウムとバリウムのスルホン酸塩、フェノレートおよびサリチル酸塩が含まれる。
【００７６】
消泡剤の例には、シリコーンオイルおよびポリメトクリレンが含まれる。
【００７７】
解乳化剤は、例えば、ポリエーテルポリオールおよびジノニルナフタレンスルホネートから選択され得る。
【００７８】
摩擦調整剤は、例えば、脂肪酸およびそれらの誘導体（すなわち、グリセロールモノオレエートなどの脂肪酸の天然エステル）、アミド、イミドおよびアミン（すなわち、オレイルアミン）、硫黄含有有機モリブデンジチオカルバメート、硫黄−リン含有有機モリブデンジチオホスフェート、分散剤をベースとした硫黄−窒素含有有機モリブデン化合物、カルボン酸モリブデン塩、モリブデン−アミン錯体、モリブデンアミン／アルコール／アミド錯体およびモリブデンクラスター化合物、テフロン（商標）および二硫化モリブデンから選択され得る。
【００７９】
耐摩耗添加剤の例としては、硫黄および／またはリンおよび／またはハロゲン含有化合物、例えば硫化オレフィンおよび植物油、亜鉛ジアルキルジチオホスフェート、トリトリルホスフェート、トリクレジルホスフェート、塩素化パラフィン、アルキルおよびアリールジ−およびトリスルフィド、リン酸モノ−およびジアルキルエステルのアミン塩、メチルホスホン酸のアミン塩、ジエタノールアミノメチルトリルトリアゾール、ジ−（２−エチルヘキシル）−アミノメチルトリルトリアゾール、２，５−ジメルカプト−１，３，４−チアジアゾールの誘導体、エチル（ビスイソプロピルオキシホスフィノチオイル）チオプロピオン酸、トリフェニルチオリン酸（トリフェニルホスホロチオエート）、トリス（アルキルフェニル）ホスホロチオエートおよびそれらの混合物（例えばトリス（イソノニルフェニル）ホスホロチオエート）、ジフェニルモノノニルフェニルホスホロチオエート、イソブチルフェニルジフェニルホスホロチオエート、３−ヒドロキシ−１，３−チアホスフェタン３−オキシドのドデシルアミン塩、トリチオリン酸５  ５，５−トリス−イソオクチル２−アセテート、２−メルカプトベンゾチアゾールの誘導体、例えば、１−Ｎ，Ｎ−ビス（２−エチルヘキシル）アミノメチル−２−メルカプト−１Ｈ−１，３−ベンゾチアゾール、およびエトキシカルボニル５−オクチルジチオカルバメート、金属がアルミニウム、鉛、スズ、マンガン、コバルト、ニッケル、亜鉛、または銅が含まれるが、ほとんどの場合亜鉛である、ジヒドロカルビルジチオリン酸金属塩が含まれる。亜鉛塩（ジアルキルジチオリン酸亜鉛）は、以下のように表される。
【化６】
2021501245.tif 000008
【００８０】
式中、ＲおよびＲ’は独立してＣ１−Ｃ２０アルキル、Ｃ３−Ｃ２０アルケニル、Ｃ５−Ｃ１２シクロアルキル、Ｃ７−Ｃ１３アラルキルまたはＣ６−Ｃ１０アリールであり、例えばＲおよびＲ’は独立してＣ１−Ｃ１２アルキルである。
【００８１】
耐摩耗添加剤は、米国特許第４，５８４，０２１号、同第５，７９８，３２１号、同第５，７５０，４７８号、同第５，８０１，１３０号、同第４，１９１，６６６号、同第４，７２０，２８８号、同第４，０２５，２８８号、同第４，０２５，５８３号およびＷＯ  ０９５／２０５９２に記載されている。アミン、例えば、米国特許第４，２６７，０６３号に記載されているような、エチレンジアミン、ジエチレントリアミン、トリエチレンテトラアミン、テトラエチレンペンタミン、ペンタエチレンヘキサミン、ノナエチレンデカミンおよびアリールアミンなどのポリアルキレンアミン、特殊なアミンと、一酸および二酸リン酸の混合物を含むリン酸アミンの塩、および、以下の式の一酸および二酸リン酸アミン、
【化７】
2021501245.tif 000009
式中、Ｒ２７は水素、非置換のまたは１つ以上のＣ１−Ｃ６アルコキシ基で置換された、Ｃ１−Ｃ２５直鎖または分岐鎖アルキル、飽和非環式または脂環式基、またはアリールである。Ｒ２８は、非置換のまたは１つ以上のＣ１−Ｃ６アルコキシ基で置換されたＣ１−Ｃ２５直鎖または分岐鎖アルキル、飽和非環式または脂環式基、またはアリールである。Ｒ２９は水素、Ｃ１−Ｃ２５の直鎖または分岐鎖アルキル、飽和または不飽和の非環式または脂環式基、またはアリールであり、水素またはＣ１−Ｃ１２の直鎖または分枝鎖アルキルである。そしてＲ３０およびＲ３は、それぞれ互いに独立して、Ｃ１−Ｃ２５の直鎖または分岐鎖アルキル、飽和または不飽和の非環式または脂環式基、またはアリールである。好ましくは、Ｒ２７およびＲ２８は、直鎖状または分枝状Ｃ１−Ｃ１２アルキルである。そしてＲ２９、Ｒ３０、およびＲ３は、直鎖状または分枝状Ｃ１−Ｃ１８アルキルである。式（Ｒ３３Ｏ）ｘ−Ｐ（Ｏ）−（ＯＨ）ｙ・（（ＨＮ（Ｒ３４）２）ｙの化合物、Ｒ３３がｎ−ヘキシルであり、Ｒ３４は、Ｃ１１−Ｃ１４分枝状アルキル、およびｘ＝１の場合はｙ＝２、ｘ＝２の場合、ｙ＝１である。例えば、リン酸アミンの混合物、ＣＡＳ＃８０９３９−６２−４が挙げられる。他の耐摩耗添加剤は、次式の化合物であり、
【化８】
2021501245.tif 000010
式中、Ｒ５とＲ６は互いに独立してＣ３−Ｃ１８アルキル、Ｃ５−Ｃ１２シクロアルキル、Ｃ５−Ｃ６シクロアルキルメチル、Ｃ９−Ｃ１０ビシクロアルキルメチル、Ｃ９−Ｃ１０トリシクロアルキルメチル、フェニルまたはＣ７−Ｃ２４アルキルフェニルまたは、ともに（ＣＨ３）２Ｃ（ＣＨ２）２、Ｒ７は水素またはメチルである。例えば、ジアルキルジチオリン酸エステル、ＣＡＳ＃２６８５６７−３２−４が挙げられる。
【００８２】
本発明の潤滑油組成物は、酸化防止添加剤に加えて、ハロアルカン（例えば、二塩化エチレンおよび二臭化エチレン）などの鉛スカベンジャー、リン酸トリアリールのような沈着防止剤または調整剤、染料、セタン価向上剤、２，６−ジ−ｔｅｒｔ−ブチル−４−メチルフェノールのような酸化防止剤、アルキル化コハク酸や無水物などの防錆剤、静菌剤、ゴム阻害剤、金属不活性化剤、解乳化剤、上部シリンダー潤滑剤、防氷剤、を含む他の添加剤を含むことができる。
【００８３】
本酸化防止剤組成物は、それ自体既知の方法で潤滑油に導入することができる。本化合物は油に容易に溶解し得る。それらは潤滑油に直接添加するか、またはナフサ、ベンゼン、トルエン、キシレンまたは通常は液体の油または燃料などの、実質的に不活性な通常は液体の有機希釈剤で希釈して、添加剤濃縮物またはマスターバッチを形成することができる。酸化防止剤濃縮物は、希釈剤として、エステルベースストックなどのベースストックを含み得る。特定の実施形態では、酸化防止剤濃縮物は、モノメチルテトラグライムなどのグライム等の溶媒を含む。これらの濃縮物は一般に、約１０重量％、約１５重量％、約２０重量％、約２５重量％、約３０重量％、約３５重量％、約４０重量％、約４５重量％または約５０重量％のいずれかから、約５５重量％、６０重量％、約６５重量％、約７０重量％、約７５重量％、約８０重量％、約８５重量％、約９０重量％または約９５重量％のいずれかまでの酸化防止剤ポリマー（例えば、オリゴマー）組成物を含み、１〜３個の他の追加の添加剤を含むことができる。本酸化防止剤組成物は、液体ブレンドまたは固体の一部として導入されてもよい。
【００８４】
本開示の酸化防止剤ポリマー（例えば、オリゴマー）組成物は、本明細書に開示される１〜３の液体添加剤、例えば、本明細書で述べられる１〜３の液体分散剤、洗剤、耐摩耗添加剤、腐食防止剤または酸化防止剤で希釈することによる液体ブレンドの形態であり得る。液体酸化防止剤には、特定のアミン系およびフェノール系酸化防止剤が含まれる場合がある。さらなるアミン系およびフェノール系酸化防止剤には、Ｎ，Ｎ−ジ−（ｐ−ｔｅｒｔ−ブチルフェニル）アミン、Ｎ，Ｎ−ジ−（ｐ−ｔｅｒｔ−オクチルフェニル）アミン、Ｎ−（ｐ−ｔｅｒｔ−ブチルフェニル）−Ｎ−フェニルアミン、Ｎ−（ｐ−ｔｅｒｔ−オクチルフェニル）−Ｎ−フェニルアミンおよびＮ−（ｐ−ｔｅｒｔ−ブチルフェニル）−Ｎ−（ｐ−ｔｅｒｔ−オクチルフェニル）アミン、ビス−ノニルフェニルジフェニルアミン、Ｎ−（ｔｅｒｔ−Ｃ１−Ｃ２０アルキルフェニル）−１−ナフチルアミンおよび３，５−ジ−ｔｅｒｔ−ブチル−４−ヒドロキシヒドロ桂皮酸オクチルエステルの１つまたは複数が含まれる場合がある。
【００８５】
特定の実施形態は、酸化防止剤ポリマー（例えば、オリゴマー）組成物と、溶媒、基油、さらなる酸化防止剤、金属不動態化剤、防錆剤、腐食防止剤、粘度指数向上剤、極圧剤、流動点降下剤、分散剤、洗剤、消泡剤、色安定剤、解乳化剤、摩擦調整剤、および耐摩耗添加剤からなる群から選択される１〜３つの成分と、を含む液体ブレンドに関する。次に、液体ブレンドを利用して、配合潤滑剤組成物を調製することができ、「液体ブレンド」という用語は、配合潤滑剤組成物を包含しない。液体とは２５℃で液体を意味する。これらの液体ブレンドは、ポリマー（例えば、オリゴマー）組成物の重量レベルが上記のとおりである酸化防止ポリマー（例えば、オリゴマー）組成物濃縮物と考えることができる。基油には、ＡＰＩ（Ａｍｅｒｉｃａｎ  Ｐｅｔｒｏｌｅｕｍ  Ｉｎｓｔｉｔｕｔｅ）グループＩ、ＩＩ、ＩＩＩ、ＩＶ、Ｖ、ＶＩの基油が含まれる。
【００８６】
他の実施形態では、液体ブレンドを調製する方法が開示され、この方法は、酸化防止剤ポリマー（例えば、オリゴマー）組成物を、溶媒、基油、さらなる酸化防止剤、金属不動態化剤、防錆剤、腐食抑制剤、粘度指数向上剤、極圧剤、流動点降下剤、分散剤、洗剤、消泡剤、色安定剤、解乳化剤、摩擦調整剤、および耐摩耗添加剤からなる群から選択される１〜３つの成分と混合することを含む。
【００８７】
基油に添加されるポリマー（例えば、オリゴマー）の有効な安定化量は、沈着性、良好な色および粘度制御の望ましい良好なバランスを提供する量である。例えば、ポリマー（例えば、オリゴマー）の有効量は、潤滑油組成物の総重量に基づいて、約０．０１重量％、約０．０５、約０．１、約０．３、約０．５、約０．７、約１．０、約１．５、約２．０、約２．５、約３．０、約３．５、約４．０、約４．５、約５．０、約５．５、約６．０、約６．５、約７．０、約７．５、約８．０、約８．５または約９．０重量％から、約１０、約１１、約１２、約１３、約１４、約１５、約１６、約１７、約１８、約１９または約２０重量％のポリマー（例えば、オリゴマー）までである。
【００８８】
本明細書における冠詞「ａ」および「ａｎ」は、１つまたは２つ以上（例えば、少なくとも１つ）の文法上の目的語を指す。ここに引用されているいかなる範囲も包括的である。全体を通して使用される「約」という用語は、小さな変動幅を記述し、説明するために使用される。例えば、「約」は、数値が±５％、±４％、±３％、±２％、±１％、±０．５％、±０．４％、±０．３％、±０．２％、±０．１％または±０．０５％だけ変更されても良いことを意味する場合がある。すべての数値は、明示的に示されているかどうかに関係なく、「約」という用語で修飾されている。「約」という用語によって修飾された数値には、具体的に指定された値が含まれる。例えば、「約５．０」には５．０が含まれる。
【００８９】
本明細書で論じられる米国特許、米国特許出願および公開された米国特許出願は、参照により本明細書に組み込まれる。
【００９０】
特に明記しない限り、すべての部およびパーセントは重量による。重量パーセント（ｗｔ％）は、特に明記しない限り、揮発性物質を含まない組成物全体に基づく。
【００９１】
実施例１  ポリマーの調製
Ｎ，Ｎ−ジフェニルアミン、Ｎ，Ｎ−ジ−（ｐ−ｔｅｒｔ−ブチルフェニル）アミン、Ｎ，Ｎ−ジ−（ｐ−ｔｅｒｔ−オクチルフェニル）アミン、Ｎ−（ｐ−ｔｅｒｔ−ブチルフェニル）−Ｎ−フェニルアミン、Ｎ−（ｐ−ｔｅｒｔ−オクチルフェニル）−Ｎ−フェニルアミン、およびＮ−（ｐ−ｔｅｒｔ−ブチルフェニル）−Ｎ−（ｐ−ｔｅｒｔ−オクチルフェニル）アミンを含む酸化防止剤ジフェニルアミンモノマーの混合物が、ｎ−デカンとともに、還流冷却器付きのディーンスタークのヘッドに接続された３Ｌガラス製反応器に加えられた。混合物を１３５℃に加熱し、ｔ−ブチルペルオキシドを撹拌しながら滴下して加える。撹拌しながら温度を１３５℃〜１４０℃に維持し、ｔ−ブタノールを留去する。サンプルを取り出し、粘度を試験する。所望の粘度に達したら、未反応の過酸化物を減圧下で除去し、次いで混合物を減圧下で加熱して、残存する揮発性物質を除去する。ジフェニルアミンモノマー混合物はＣＡＳ番号６８４１１−４６−１である。Ｎ−フェニル−ベンゼンアミンと２，４，４−トリメチルペンテンとの反応生成物である。
【００９２】
モノマー混合物は、９．１ｃＳｔ（モノマー）の粘度を示す。２１ｃＳｔ（本発明のサンプル１）、８１ｃＳｔ（本発明のサンプル２）および１００ｃＳｔ（本発明のサンプル３）の粘度を有するポリマーまたはオリゴマーが調製される。粘度は、ＡＳＴＭ  Ｄ４４５に従って測定された１００℃での動粘度である。
【００９３】
サンプルの粘度およびＭｎは、例えば、反応の長さまたは過酸化物の供給によって制御することができる。
【００９４】
実施例２  ベンチ試験
完全に調合された油は、それぞれ重量で８１．８％のベースストック、１６．２％の添加剤、および２％の実施例１のサンプルを含んで調製される。すべての配合油は、ＡＳＴＭ  Ｄ４４５に準拠して、４０℃で５２〜５３ｃＳｔの粘度を示す。ＴＥＯＳＴ  ＭＨＴ  ４試験（ＡＳＴＭ  Ｄ７０９７）に従ってサンプルの総沈着量を試験する。ＴＥＯＳＴＭＨＴ  ４試験は、高出力および高温度の動作条件にさらされた場合の高温のピストン沈着物の適度の形成に関するオイル性能の評価に使用されるベンチ試験である。特に高温ターボチャージャー領域でのエンジンオイルの酸化と沈着物形成傾向に対するエンジン動作条件の影響をシミュレートする試験であるＴＥＯＳＴ  ３３Ｃ（ＡＳＴＭ  Ｄ６３３５）に従って、サンプルの総沈着物も試験される。総沈着結果（ｍｇ）は以下のとおりである。
【表１】
2021501245.tif 000011
【００９５】
本発明のサンプルは、沈着物の形成に関して優れている。
【００９６】
実施例３  エンジンの試験
本発明のサンプル３を含有する配合油、およびモノマー混合物を含有する配合油は、修正されたシーケンスＩＩＩＨエンジン試験に従って試験される。これらの添加剤はそれぞれ２重量％でエンジンオイルに添加される。シーケンスＩＩＩＨ試験（ＡＳＴＭ  Ｄ８１１１）は、自動車エンジンのオイルを、オイルの増粘、ワニスの沈着、オイルの消費などの特定の高温性能特性について評価するための、燃焼エンジンのダイナモメーター潤滑剤試験である。結果は以下のとおりである。
【表２】
2021501245.tif 000012
【００９７】
ＥＯＴ％粘度増加は、「試験終了時」の粘度増加である。発明３のサンプルは、改善された沈着性能を維持しながら、卓越した粘度性能を提供する。「評点」が高いほど良い。
【００９８】
実施例４  色
本発明のサンプル３を含有する配合油、およびモノマー混合物を含有する配合油は、それぞれ４．０および３．５のＡＳＴＭ  Ｄ１５００色評価を示す。
【００９９】
実施例５
分離されたポリマーとオリゴマーのｍ／ｚイオンは、ＶＩＴ試験での性能の向上と相関関係を示すことが示されている。
【０１００】
次の表は、８３８、９８４、９１１ダルトンのｍ／ｚイオン数が、ＶＩＴ結果が低い＃４残留物よりも大幅に高いことを示す。ＶＩＴ値が高いほど、酸化防止剤は良好である。
【表３】
2021501245.tif 000013
【０１０１】
図１は、８３８および８９４を生成するＬＣ／ＭＳデータ（これは８３７および８９３ダルトンに相当する）と関連して、高い重合度のポリマー（４＋）の量と比較して二量体と三量体の量が多いときにＶＩＴ性能が良好であることを示す。
【０１０２】
実施例６
本開示のポリマー組成物は、以下に示されるように、グリース配合物の成分として含まれる。
【表４】
2021501245.tif 000014
【０１０３】
上記の表のすべての配合物は、ＩＳＯ粘度グレードが２２０、ＮＬＧＩ稠度グレードが２のリチウムコンプレックス（増粘タイプ）グリースである。一般的なグリース増粘剤の種類は、単純なリチウム石けん、リチウム複合石けん、ポリ尿素、スルホン酸カルシウム、アルミニウム石けん、カルシウム石けん、混合アルミニウム／カルシウム、粘土、増粘ポリマーである。グリースは、例えば７０〜８０％のベースストック、０．１〜２０％の増粘剤、および０〜２０％の添加剤を含んでいる。データは、グリースベンチ酸化試験（ＡＳＴＭ  Ｄ５４８３およびＤ９４２）において、１％で処理された本発明の実施例が、１％で処理された市販の実施例と同じ酸化性能を持っていることを示す。しかし、同じグリースをＤＩＮ  ５１８２１  ＦＡＧ  ＦＥ９試験（リグ試験−グリースの高温軸受性能）で試験した場合、本発明の実施例を含むグリースは、１％の市販の実施例を含むグリースおよび２％の市販の実施例を含むグリースと比較して優れた性能を示した。これは、ベンチ酸化試験で同等の性能を備えていることを考慮すると、予想外である。上記のデータによれば、本発明のポリマー組成物は、グリースの調製に利用して、高温軸受性能を改善することができる。
【０１０４】
実施例７
本発明のポリマー組成物は、以下に示すように、工業用油配合物の成分として含まれる。
【表５】
2021501245.tif 000015
【０１０５】
実施例８
本発明のポリマー組成物は、以下に示されるように、乗用車潤滑剤配合物の成分として含まれる。
【表６−１】
2021501245.tif 000016
【表６−２】
2021501245.tif 000017
【０１０６】
実施例９
本発明のポリマー組成物は、以下に示される商用車両潤滑剤配合物の成分として含まれる。
【表７】
2021501245.tif 000018
【０１０７】
上記の実施例の説明
【表８】
2021501245.tif 000019
【国際調査報告】
2021501245.tif 000024
2021501245.tif 000025